Brevet FR3037591A1 (20161223)
REVENDICATIONS1. Pneumatique comprenant une bande de roulement, un sommet avec une armature de 5 sommet, deux flancs, deux bourrelets, une armature de carcasse ancrée aux deux bourrelets et s'étendant d'un flanc à l'autre, caractérisé en ce que la bande de roulement comprend une composition à base d'au moins un élastomère diénique, à un taux compris entre 35 et 99 pce (parties en poids pour cent parties d'élastomère), un élastomère thermoplastique, à un taux compris entre 1 et 65 pce, et une résine thermoplastique comprenant des motifs 10 polyphénylène éther éventuellement substitués, ledit élastomère thermoplastique étant un copolymère bloc comprenant au moins un bloc élastomère de type copolymère statistique butadiène-styrène éventuellement hydrogéné et au moins un bloc thermoplastique de type styrénique. 15\n<CLM>\1\tPneumatique selon la revendication 1, dans lequel la masse moléculaire moyenne en nombre de l'élastomère thermoplastique est comprise entre 30 000 et 500 000 g/mol.\n<CLM>\1\tPneumatique selon l'une des revendications 1 ou 2 dans lequel le ou les blocs élastomères du copolymère bloc sont choisis parmi les élastomères ayant une température 20 de transition vitreuse inférieure à 25°C.\n<CLM>\1\tPneumatique selon l'une quelconque des revendications précédentes dans lequel le ou les blocs élastomères SBR ont une teneur en styrène comprise dans un domaine allant de 10 à 60%. 25\n<CLM>\1\tPneumatique selon l'une quelconque des revendications précédentes dans lequel le ou les blocs élastomères SBR ont une teneur en liaisons -1,2 pour la partie butadiénique comprise dans un domaine allant de 4% à 75% molaire, et une teneur en liaisons -1,4 comprise dans un domaine allant de 20% et 96% molaire. 30 3037591 -32-\n<CLM>\1\tPneumatique selon l'une quelconque des revendications précédentes dans lequel le ou les blocs élastomères SBR sont hydrogénés de telle manière qu'une proportion allant de 25 à 100 % molaire des doubles liaisons dans la portion butadiène sont hydrogénées.\n<CLM>\1\tPneumatique selon la revendication 6 dans lequel le ou les blocs élastomères SBR sont hydrogénés de telle manière qu'une proportion allant de 50 à 100 % molaire, et de préférence de 80 à 100 % molaire des doubles liaisons dans la portion butadiène sont hydrogénées.\n<CLM>\1\tPneumatique selon l'une quelconque des revendications précédentes dans lequel le ou les blocs thermoplastiques styréniques du copolymère bloc sont choisis parmi les polymères ayant une température de transition vitreuse supérieure à 80°C, et, dans le cas d'un bloc thermoplastique semi cristallin, une température de fusion supérieure à 80°C.\n<CLM>\1\tPneumatique selon l'une quelconque des revendications précédentes dans lequel la fraction de bloc thermoplastique styrénique dans le copolymère bloc est comprise dans un domaine allant de 5 à 70 %.\n<CLM>\1\tPneumatique selon l'une quelconque des revendications précédentes dans lequel le ou 20 les blocs thermoplastiques du copolymère bloc sont choisis parmi les polystyrènes.\n<CLM>\1\tPneumatique selon la revendication précédente dans lequel le ou les blocs thermoplastiques du copolymère bloc sont choisis parmi les polystyrènes obtenus à partir de monomères styréniques choisis dans le groupe constitué par le styrène non substitué, les 25 styrènes substitués et leurs mélanges.\n<CLM>\1\tPneumatique selon la revendication précédente dans lequel le ou les blocs thermoplastiques du copolymère bloc sont choisis parmi les polystyrènes obtenus à partir de monomères styréniques choisis dans le groupe constitué par le styrène non substitué, les 30 méthylstyrènes, le para-tertio-butylstyrène, les chlorostyrènes, les bromostyrènes, les fluorostyrènes, le para-hydroxy-styrène, et les mélanges de ces derniers. 3037591 - 33 -\n<CLM>\1\tPneumatique selon la revendication précédente dans lequel le ou les blocs thermoplastiques du copolymère bloc sont choisis parmi les polystyrènes obtenus à partir de monomères styréniques choisis dans le groupe constitué par le styrène non substitué, l'o-méthylstyrène, le m-méthylstyrène, le p-méthylstyrène, l'alpha-méthylstyrène, l'alpha-5 2-diméthylstyrène, l'alpha-4-diméthylstyrène, le diphényléthylène, le para-tertiobutylstyrène, l'o-chlorostyrène, le m-chlorostyrène, le p-chlorostyrène, le 2,4- dichlorostyrène, le 2,6-dichlorostyrène, le 2,4,6-trichlorostyrène, l'o-bromostyrène, le mbromostyrène, le p-bromostyrène, le 2,4-dibromostyrène, le 2,6-dibromostyrène, le 2,4,6- tribromostyrène, l'o-fluorostyrène, le m-fluorostyrène, le p-fluorostyrène, le 2,410 difluorostyrène, le 2,6-difluorostyrène, le 2,4,6-trifluorostyrène, le para-hydroxy-styrène, et les mélanges de ces derniers.\n<CLM>\1\tPneumatique selon la revendication précédente dans lequel le ou les blocs thermoplastiques du copolymère bloc sont obtenus à partir de polystyrène non substitué. 15\n<CLM>\1\tPneumatique selon l'une quelconque des revendications précédentes, dans lequel l'élastomère diénique est choisi dans le groupe constitué par les élastomères diéniques essentiellement insaturés, et les mélanges de ces élastomères.\n<CLM>\1\tPneumatique selon la revendication 15, dans lequel l'élastomère diénique est choisi dans le groupe constitué par les homopolymères obtenus par polymérisation d'un monomère diène conjugué ayant de 4 à 12 atomes de carbone, les copolymères obtenus par copolymérisation d'un ou plusieurs diènes conjugués entre eux ou avec un ou plusieurs composés vinyle aromatique ayant de 8 à 20 atomes de carbone, et les mélanges de ces derniers.\n<CLM>\1\tPneumatique selon la revendication 16, dans lequel l'élastomère diénique est choisi dans le groupe constitué par les polybutadiènes, les polyisoprènes de synthèse, le caoutchouc naturel, les copolymères de butadiène, les copolymères d'isoprène et les 30 mélanges de ces élastomères. 3037591 -34-\n<CLM>\1\tPneumatique selon l'une quelconque des revendications précédentes, dans lequel le taux d'élastomère diénique est compris dans un domaine allant de 40 à 90 pce et le taux d'élastomère thermoplastique est compris dans un domaine allant de 10 à 60 pce. 5\n<CLM>\1\tPneumatique selon l'une quelconque des revendications précédentes, dans lequel le taux d'élastomère diénique est compris dans un domaine allant de 50 à 80 pce et le taux d'élastomère thermoplastique est compris dans un domaine allant de 20 à 50 pce.\n<CLM>\1\tPneumatique selon l'une quelconque des revendications précédentes, dans lequel le 10 taux d'élastomère diénique est compris dans un domaine allant de 55 à 70 pce et le taux d'élastomère thermoplastique est compris dans un domaine allant de 30 à 45 pce.\n<CLM>\1\tPneumatique selon l'une quelconque des revendications précédentes, dans lequel la résine thermoplastique à base de motifs polyphénylène éther éventuellement substitués 15 présente une température de transition vitreuse (Tg), mesurée par DSC selon la norme ASTM D3418 de 1999, comprise dans un domaine allant de 0 à 280°C, de préférence de 5 à 250°C.\n<CLM>\1\tPneumatique selon l'une quelconque des revendications précédentes, dans lequel la 20 résine thermoplastique à base de motifs polyphénylène éther éventuellement substitués est un composé comprenant majoritairement des motifs polyphénylène de formule générale (I) dans laquelle : 25 - R1, R2, R3 et R4 représentent indépendamment les uns des autres des groupements identiques ou différents choisis parmi les groupements hydrogène, hydroxy, alkoxy, 3037591 -35- halogène, amino, alkylamino, dialkylamino ou les groupements hydrocarbonés comportant au moins 2 atomes de carbone, éventuellement interrompus par des hétéroatomes et éventuellement substitués ; R1 et R3 d'une part et R2 et R4 d'autre part pouvant former ensemble avec les atomes de carbones auxquels ils se rattachent un ou plusieurs cycles 5 accolés au cycle benzénique du composé de formule (I) , - n est un entier compris dans un domaine allant de 3 à\n<CLM>\1\t23. Pneumatique selon la revendication 22, dans lequel la résine thermoplastique à base de motifs polyphénylène éther éventuellement substitués est un composé comprenant 10 majoritairement des motifs polyphénylène de formule générale (I) dans laquelle R1, R2, R3 et R4 représentent indépendamment les uns des autres des groupements identiques ou différents choisis parmi : - l'hydrogène, - les groupements hydroxy, alkoxy, halogène, amino, alkylamino, dialkylamino, 15 - les groupements alkyles linéaire, ramifiés ou cycliques, comprenant de 1 à 25 atomes de carbone (de préférence de 2 à 18), éventuellement interrompus par des hétéroatomes choisis parmi l'azote, l'oxygène et le soufre, et éventuellement substitués par des groupements hydroxy, alkoxy, amino, alkylamino, dialkylamino, ou halogène, - les groupements aryles comprenant de 6 à 18 atomes de carbones (de préférence de 6 à 20 12), éventuellement substitués par des groupements hydroxy, alkoxy, amino, alkylamino, dialkylamino, alkyle, ou halogène.\n<CLM>\1\tPneumatique selon l'une quelconque des revendications 22 ou 23, dans lequel la résine thermoplastique à base de motifs polyphénylène éther éventuellement substitués est un 25 composé comprenant majoritairement des motifs polyphénylène de formule générale (I) dans laquelle R1, R2, R3 et R4 représentent indépendamment les uns des autres des groupements identiques ou différents choisis parmi : - l'hydrogène, - les groupements hydroxy, alkoxy comportant de 1 à 6 atomes de carbone, halogène, 30 amino, alkylamino comportant de 1 à 6 atomes de carbone, dialkylamino comportant de 2 à 12 atomes de carbone, 3037591 -36- - les groupements alkyles linéaire, ramifiés ou cycliques, comprenant de 1 à 12 atomes de carbone (de préférence de 2 à 6), éventuellement interrompus par des hétéroatomes et éventuellement substitués par des groupements hydroxy, alkoxy comportant de 1 à 6 atomes de carbone, amino, alkylamino comportant de 1 à 6 atomes de carbone, 5 dialkylamino comportant de 2 à 12 atomes de carbone, ou halogène, - les groupements aryles comprenant de 6 à 18 atomes de carbones (de préférence de 6 à 12), éventuellement substitués par des groupements hydroxy, alkoxy comportant de 1 à 6 atomes, amino, alkylamino comportant de 1 à 6 atomes, dialkylamino comportant de 2 à 12 atomes de carbone, alkyle comportant de 1 à 12 atomes de carbone, ou halogène. 10\n<CLM>\1\tPneumatique selon l'une quelconque des revendications 22 à 24, dans lequel R1 et R2 représentent un groupement alkyle et en particulier un groupe méthyle ; et R3 et R4 représentent des atomes d'hydrogène. 15\n<CLM>\1\tPneumatique selon l'une quelconque des revendications 22 à 25, dans lequel la résine thermoplastique à base de motifs polyphénylène éther éventuellement substitués est un composé comprenant majoritairement des motifs polyphénylène de formule générale (I) dans laquelle n est un entier compris dans un domaine allant de 3 à 50, de préférence de 5 à 30, mieux de 6 à\n<CLM>\1\t20\n<CLM>\1\tPneumatique selon l'une quelconque des revendications 22 à 26, dans lequel la résine thermoplastique à base de motifs polyphénylène éther éventuellement substitués est un composé comprenant à plus de 80% en poids, de préférence à plus de 95% en poids, des motifs polyphénylène de formule générale (I). 25\n<CLM>\1\tPneumatique selon l'une quelconque des revendications précédentes, dans lequel le taux de ladite résine thermoplastique à base de motifs polyphénylène éther éventuellement substitués est compris dans un domaine allant de 1 à 50 pce, de préférence de 2 à 40 pce.\n<CLM>\1\tPneumatique selon la revendication 28, dans lequel le taux de ladite résine thermoplastique à base de motifs polyphénylène éther éventuellement substitués est compris dans un domaine allant de 2 à 30 pce, de préférence de 2 à 20 pce. 3037591 -37-\n<CLM>\1\tPneumatique selon l'une quelconque des revendications précédentes, dans lequel la composition de la bande de roulement comprend en outre de la charge renforçante, à un taux inférieur à 80 pce, de préférence inférieur à 60 pce. 5\n<CLM>\1\tPneumatique selon la revendication précédente, dans lequel le taux de charge renforçante est de 3 à 50 pce, de préférence de 5 à 40 pce.\n<CLM>\1\tPneumatique selon l'une quelconque des revendications 30 ou 31, dans lequel la charge 10 renforçante est du noir de carbone et/ou de la silice.\n<CLM>\1\tPneumatique selon l'une quelconque des revendications 30 à 32, dans lequel la charge renforçante majoritaire est de la silice. 15\n<CLM>\1\tPneumatique selon l'une quelconque des revendications 30 à 32, dans lequel la charge renforçante majoritaire est du noir de carbone.\n<CLM>\1\tPneumatique selon l'une quelconque des revendications précédentes, dans lequel la composition de la bande de roulement ne comprend pas de système plastifiant autre que la 20 résine thermoplastique à base de motifs polyphénylène éther, ou en comprend avec un taux total de plastifiant inférieur à 20 pce, de préférence inférieur à 15 pce.\n<CLM>\1\tPneumatique selon la revendication précédente, dans lequel la composition de la bande de roulement comprend en outre un système de réticulation. 25